(57)【要約】  染色後の強度に優れたスライドファスナー用部品の材料として好適なポリアミド樹脂組成物を提供する。ポリアミド樹脂及び強化繊維を含有するスライドファスナー用ポリアミド樹脂組成物であって、ポリアミド樹脂及び強化繊維の合計質量が前記組成物中の９０質量％以上を占め、前記ポリアミド樹脂中の融点が２００〜２５０℃である芳香族ポリアミドの割合が７０質量％を超えており、前記ポリアミド樹脂及び前記強化繊維の合計質量中の前記強化繊維の含有量が４５〜７０質量％であるスライドファスナー用ポリアミド樹脂組成物。
2015155861.tif 000002
【特許請求の範囲】
【請求項１】
ポリアミド樹脂及び強化繊維を含有するスライドファスナー用ポリアミド樹脂組成物であって、ポリアミド樹脂及び強化繊維の合計質量が前記組成物中の９０質量％以上を占め、前記ポリアミド樹脂中の融点が２００〜２５０℃である芳香族ポリアミドの割合が７０質量％を超えており、前記ポリアミド樹脂及び前記強化繊維の合計質量中の前記強化繊維の含有量が４５〜７０質量％であるスライドファスナー用ポリアミド樹脂組成物。
【請求項２】
前記ポリアミド樹脂中の融点が２００〜２５０℃である芳香族ポリアミドの割合が８０質量％を超える請求項１に記載のポリアミド樹脂組成物。
【請求項３】
前記ポリアミド樹脂は吸水率が前記芳香族ポリアミドよりも小さく、融点が２００〜２５０℃である脂肪族ポリアミドを更に含有する請求項１又は２に記載のポリアミド樹脂組成物。
【請求項４】
前記ポリアミド樹脂中の融点が２００〜２５０℃であるポリアミドＭＸＤ６の割合が７０質量％を超える請求項１〜３の何れか一項に記載のポリアミド樹脂組成物。
【請求項５】
前記ポリアミド樹脂中の融点が２００〜２５０℃であるポリアミドＭＸＤ６の割合が８０〜９５質量％であり、前記ポリアミド樹脂中の吸水率が前記芳香族ポリアミドよりも小さく、融点が２００〜２５０℃である脂肪族ポリアミドの割合が５〜２０質量％である請求項１〜４の何れか一項に記載のポリアミド樹脂組成物。
【請求項６】
前記ポリアミド樹脂組成物のメルトフローレートが１０〜５０ｇ／１０分である請求項１〜５の何れか一項に記載のポリアミド樹脂組成物。
【請求項７】
請求項１〜６の何れか一項に記載のスライドファスナー用ポリアミド樹脂組成物を材料としたスライドファスナー用部品。
【請求項８】
引手、引手カバー、上止め、下止め又はエレメントである請求項７に記載のスライドファスナー用部品。
【請求項９】
エレメントである請求項７に記載のスライドファスナー用部品。
【請求項１０】
染色されている請求項７〜９の何れか一項に記載のスライドファスナー用部品。
【請求項１１】
ファスナーテープの側縁に請求項９に記載のエレメントが複数取着されてエレメント列が形成されているファスナーストリンガー。
【請求項１２】
請求項７〜９の何れか一項に記載のスライドファスナー用部品又は請求項１１に記載のファスナーストリンガーを備えたスライドファスナー。
【請求項１３】
請求項１〜６の何れか一項に記載のスライドファスナー用ポリアミド樹脂組成物を材料とした引手、引手カバー、上止め、下止め及びエレメント列よりなる群から選択される少なくとも１種の部品を備えたスライドファスナー。
【請求項１４】
ポリアミド樹脂及び強化繊維を含有するポリアミド樹脂組成物であって、ポリアミド樹脂及び強化繊維の合計質量が前記組成物中の９０質量％以上を占め、前記ポリアミド樹脂中の融点が２２０〜３１０℃である脂肪族ポリアミドの割合が６０質量％以上であり、前記ポリアミド樹脂及び前記強化繊維の合計質量中の前記強化繊維の含有量が４５〜７０質量％であるポリアミド樹脂組成物を材料としたスライダー胴体を更に備えた請求項１２又は１３に記載のスライドファスナー。
【請求項１５】
請求項１〜６の何れか一項に記載のスライドファスナー用ポリアミド樹脂組成物を材料とした引手及び引手カバーを備え、更に、ポリアミド樹脂及び強化繊維を含有するポリアミド樹脂組成物であって、ポリアミド樹脂及び強化繊維の合計質量が前記組成物中の９０質量％以上を占め、前記ポリアミド樹脂中の融点が２２０〜３１０℃である脂肪族ポリアミドの割合が６０質量％以上であり、前記ポリアミド樹脂及び前記強化繊維の合計質量中の前記強化繊維の含有量が４５〜７０質量％であるポリアミド樹脂組成物を材料としたスライダー胴体を備えた請求項１３に記載のスライドファスナー。
【請求項１６】
請求項１〜６の何れか一項に記載のスライドファスナー用ポリアミド樹脂組成物を材料としたエレメント列を備え、更に、ポリアミド樹脂及び強化繊維を含有するポリアミド樹脂組成物であって、ポリアミド樹脂及び強化繊維の合計質量が前記組成物中の９０質量％以上を占め、前記ポリアミド樹脂中の融点が２２０〜３１０℃である脂肪族ポリアミドの割合が６０質量％以上であり、前記ポリアミド樹脂及び前記強化繊維の合計質量中の前記強化繊維の含有量が４５〜７０質量％であるポリアミド樹脂組成物を材料としたスライダー胴体を備えた請求項１３に記載のスライドファスナー。
【発明の詳細な説明】
【技術分野】
【０００１】
本発明はスライドファスナー用樹脂組成物に関する。また、本発明は当該樹脂組成物を材料としたスライドファスナー用部品に関する。更に、本発明は当該部品を備えたスライドファスナーに関する。
【背景技術】
【０００２】
スライドファスナーは衣料品、鞄類、靴類及び雑貨品といった日用品はもちろんのこと、貯水タンク、漁網及び宇宙服といった産業用品においても利用されている物品の開閉具である。【０００３】
図１にはスライドファスナーの構成例が示されている。スライドファスナー１０は一対の長尺テープ１１、各テープの一側縁に沿って取着されるファスナーの噛合部分である多数のエレメント１２、及びエレメント１２を噛合及び分離することによりファスナーの開閉を制御するスライダー１３の三つの部分から主に構成される。更に、スライダー１３の脱落防止のために、上止め１４及び開き具１５を設けることができ、スライダー１３の表面には引き手１６の他、引き手１６をスライダーに固定する部品である引手カバー１７を取り付けることもできる。【０００４】
スライドファスナーの構成部品は射出成形によって製造可能な成形部品であり、ポリアミドを材料として製造可能であることが知られている。【０００５】
例えば、ＤＥ３４４４８１３号公報（特許文献１）には、寝具用のスライドファスナーに使用するスライダーの洗浄及びアイロンに対する耐久性、並びにスライダーの摺動に対する耐摩耗性を向上する目的で、ガラス繊維で強化されたポリアミドを材料としてスライダーを射出成形する方法が記載されている（請求項１）。ガラス繊維の長さは４〜８ｍｍとし、その含有量を２５重量％以上とすることが記載されている（請求項１）。スライダーは、成形後に再結晶処理を施すことが記載されている（請求項１）。また、ポリアミドとしてはポリアミド６，６を使用することが記載されている（請求項６）。潤滑剤やグライディング剤を含有しないポリアミドを使用し、ガラス繊維の含有量を約４０重量％とすることも記載されている（請求項５）。【０００６】
特許第４５１７２７７号公報（特許文献２）にもポリアミド樹脂がスライドファスナー用部品として使用可能である旨が記載されている。当該文献では、ポリアミド６、ポリアミド６６、ポリアミドＭＸＤ６、ポリアミド６Ｔ、ポリアミド１１、ポリアミド１２などがポリアミド樹脂として挙げられている。特にカプラミド繰り返し単位を８０モル％以上有するポリアミド樹脂及び／又はヘキサメチレンアジパミド繰り返し単位を８０モル％以上有するポリアミド樹脂が好ましいと記載されている。【０００７】
ＷＯ２０１３／０９８９７８（特許文献３）においては、ポリアミド３０〜５０質量％、強化繊維を５０〜７０質量％含有し、ポリアミド中の５０質量％以上が脂肪族ポリアミドであるポリアミド樹脂組成物を開示している。そして、めっき性の向上の観点ではポリアミド中の脂肪族ポリアミドは好ましくは８０質量％以上であることが記載されている。
【先行技術文献】
【特許文献】
【０００８】
【特許文献１】ＤＥ３４４４８１３号公報
【特許文献２】特許第４５１７２７７号公報
【特許文献３】国際公開第２０１３／０９８９７８号
【発明の概要】
【発明が解決しようとする課題】
【０００９】
スライドファスナーを構成する部品のうち、引手カバー、引手、上止め、下止め及びエレメントは特に小さく、また、スライドファスナーの重要な機械的特性であるスライダー総合強度やチェーン横引き強度に直接関連する部品である。そして、これらの部品をポリアミド樹脂の射出成形品として提供する場合、美観の観点から、染色が実施されるのが通常である。【００１０】
上述した先行技術においては、スライドファスナー用部品をポリアミド樹脂を材料として作製する場合、ポリアミド６，６などの脂肪族ポリアミドを主体とすることや強化繊維を混入することが強度を発揮する上で好ましい態様として提案されている。実際、脂肪族ポリアミドと強化繊維を組み合わせてスライダー胴体を作製した場合、当該スライダー胴体は染色後も優れた強度を発揮することができる。しかしながら、本発明者の研究によれば、上述した引手カバー、引手、上止め、下止め及びエレメントといった小型部品を脂肪族ポリアミド及び強化繊維を組み合わせた材料で作製すると、染色後の強度低下が著しいことが分かった。【００１１】
本発明は上記事情に鑑み、染色後の強度に優れたスライドファスナー用部品の材料として好適なポリアミド樹脂組成物を提供することを課題の一つとする。また、本発明はポリアミド樹脂を材料とした小型のスライドファスナー用部品について、染色後の強度確保を図ることを別の課題の一つとする。更に、本発明は当該スライドファスナー用部品を備えたスライドファスナーを提供することを別の課題とする。
【課題を解決するための手段】
【００１２】
本発明者は、上記問題点の原因について検討し、次のように推論した。引手カバー、引手、上止め、下止め及びエレメントなどの小型部品はスライダー胴体に比べて小さい。そのため、ポリアミド樹脂のマトリクス中に分散した強化繊維の配向が揃わずに、強化繊維による強度向上効果が十分に享受できない。また脂肪族ポリアミドは吸水後の強度低下が大きい。これらのことから、脂肪族ポリアミド及び強化繊維を組み合わせた材料で作製された小型部品を染色すると、吸水により低下した脂肪族ポリアミドそのものの強度がファスナー部品に反映されてしまった。【００１３】
本発明者は、上記推論をベースにして、吸水後の強度が低下しにくく、しかも、小型部品に対する射出成形が容易なポリアミド樹脂材料を探求したところ、低融点の芳香族ポリアミドが有利であることを見出した。本発明は当該知見を基礎として完成したものである。【００１４】
本発明は一側面において、ポリアミド樹脂及び強化繊維を含有するスライドファスナー用ポリアミド樹脂組成物であって、ポリアミド樹脂及び強化繊維の合計質量が前記組成物中の９０質量％以上を占め、前記ポリアミド樹脂中の融点が２００〜２５０℃である芳香族ポリアミドの割合が７０質量％を超えており、前記ポリアミド樹脂及び前記強化繊維の合計質量中の前記強化繊維の含有量が４５〜７０質量％であるスライドファスナー用ポリアミド樹脂組成物である。【００１５】
本発明に係るスライドファスナー用ポリアミド樹脂組成物の一実施形態においては、前記ポリアミド樹脂中の融点が２００〜２５０℃である芳香族ポリアミドの割合が８０質量％を超える。【００１６】
本発明に係るスライドファスナー用ポリアミド樹脂組成物の別の一実施形態においては、前記ポリアミド樹脂は吸水率が前記芳香族ポリアミドよりも小さく、融点が２００〜２５０℃である脂肪族ポリアミドを更に含有する。【００１７】
本発明に係るスライドファスナー用ポリアミド樹脂組成物の更に別の一実施形態においては、前記ポリアミド樹脂中の融点が２００〜２５０℃であるポリアミドＭＸＤ６の割合が７０質量％を超える。【００１８】
本発明に係るスライドファスナー用ポリアミド樹脂組成物の更に別の一実施形態においては、前記ポリアミド樹脂中の融点が２００〜２５０℃であるポリアミドＭＸＤ６の割合が８０〜９５質量％であり、前記ポリアミド樹脂中の吸水率が前記芳香族ポリアミドよりも小さく、融点が２００〜２５０℃である脂肪族ポリアミドの割合が５〜２０質量％である。【００１９】
本発明に係るスライドファスナー用ポリアミド樹脂組成物の更に別の一実施形態においては、前記ポリアミド樹脂組成物のメルトフローレートが１０〜５０ｇ／１０分である。【００２０】
本発明は別の一側面において、本発明に係るスライドファスナー用ポリアミド樹脂組成物を材料としたスライドファスナー用部品である。【００２１】
本発明に係るスライドファスナー用部品は一実施形態において、引手、引手カバー、上止め、下止め又はエレメントである。【００２２】
本発明に係るスライドファスナー用部品は別の一実施形態において、エレメントである。【００２３】
本発明に係るスライドファスナー用部品は更に別の一実施形態において、染色されている。【００２４】
本発明は更に別の一側面において、ファスナーテープの側縁に本発明に係るエレメントが複数取着されてエレメント列が形成されているファスナーストリンガーである。【００２５】
本発明は更に別の一側面において、本発明に係るスライドファスナー用部品又はファスナーストリンガーを備えたスライドファスナーである。【００２６】
本発明に係るスライドファスナーは一実施形態において、本発明に係るスライドファスナー用ポリアミド樹脂組成物を材料とした引手、引手カバー、上止め、下止め及びエレメント列よりなる群から選択される少なくとも１種の部品を備える。【００２７】
本発明に係るスライドファスナーは別の一実施形態において、ポリアミド樹脂及び強化繊維を含有するポリアミド樹脂組成物であって、ポリアミド樹脂及び強化繊維の合計質量が前記組成物中の９０質量％以上を占め、前記ポリアミド樹脂中の融点が２２０〜３１０℃である脂肪族ポリアミドの割合が６０質量％以上であり、前記ポリアミド樹脂及び前記強化繊維の合計質量中の前記強化繊維の含有量が４５〜７０質量％であるポリアミド樹脂組成物を材料としたスライダー胴体を更に備える。【００２８】
本発明に係るスライドファスナーは更に別の一実施形態において、本発明に係るスライドファスナー用ポリアミド樹脂組成物を材料とした引手及び引手カバーを備え、更に、ポリアミド樹脂及び強化繊維を含有するポリアミド樹脂組成物であって、ポリアミド樹脂及び強化繊維の合計質量が前記組成物中の９０質量％以上を占め、前記ポリアミド樹脂中の融点が２２０〜３１０℃である脂肪族ポリアミドの割合が６０質量％以上であり、前記ポリアミド樹脂及び前記強化繊維の合計質量中の前記強化繊維の含有量が４５〜７０質量％であるポリアミド樹脂組成物を材料としたスライダー胴体を備える。【００２９】
本発明に係るスライドファスナーは更に別の一実施形態において、本発明に係るスライドファスナー用ポリアミド樹脂組成物を材料としたエレメント列を備え、更に、ポリアミド樹脂及び強化繊維を含有するポリアミド樹脂組成物であって、ポリアミド樹脂及び強化繊維の合計質量が前記組成物中の９０質量％以上を占め、前記ポリアミド樹脂中の融点が２２０〜３１０℃である脂肪族ポリアミドの割合が６０質量％以上であり、前記ポリアミド樹脂及び前記強化繊維の合計質量中の前記強化繊維の含有量が４５〜７０質量％であるポリアミド樹脂組成物を材料としたスライダー胴体を備える。
【発明の効果】
【００３０】
本発明に係るスライドファスナー用樹脂組成物を材料として引手カバー、引手、上止め、下止め及びエレメントなどの小型部品を作製することにより、染色後の強度に優れたスライドファスナーが得られる。特に、スライダー胴体を脂肪族ポリアミドを主体とする材料とする一方、これらの小型部品を芳香族ポリアミド主体の材料として、両者に強化繊維を配合することで、強度と往復開閉耐久性の両方に優れたスライドファスナーが得られる。
【図面の簡単な説明】
【００３１】
【図１】本発明に係るスライドファスナーの一構成例を示す正面図である。
【図２】本発明に係るスライダーの一実施形態の分解斜視図である。
【図３】図２に示す各構成部品を組み立てて構成されるスライダーの斜視図である。
【発明を実施するための形態】
【００３２】
（１．小型部品に好適なポリアミド樹脂組成物）
＜１−１  芳香族ポリアミド＞
本発明に係るスライドファスナー用ポリアミド樹脂組成物の一実施形態においては、２００〜２５０℃の融点をもつ芳香族ポリアミドを使用する点を特徴の一つとして挙げることができる。
【００３３】
芳香族ポリアミドの融点を２５０℃以下とすることで、引手、引手カバー、上止め、下止め及びエレメントのような小型部品であっても射出成形に有利な流動性を与えることができる。とりわけ、エレメントは小さな部品であり、射出成形する際の流動性が重要となるところ、射出成形時の温度を高くしすぎるとファスナーテープが焼けてしまうという問題が生じることから、使用する芳香族ポリアミドの融点を２５０℃以下に抑えることは有利である。芳香族ポリアミドの融点は好ましくは２４５℃以下であり、より好ましくは２４０℃以下である。
【００３４】
また、低融点のポリアミド樹脂は単位分子構造当たりのアミド結合の数が少なくなり、フレキシブルな鎖状となるため強度及び剛性が低下する傾向にある。そのため、融点が２００℃以上の芳香族ポリアミドを使用することが好ましく、融点が２１０℃以上の芳香族ポリアミドを使用することがより好ましく、融点が２２０℃以上の芳香族ポリアミドを使用することが更により好ましい。
【００３５】
本発明において、芳香族ポリアミドの融点はＤＳＣ（示差走査熱量計）により吸熱量を測定したときの吸熱ピークトップの温度とする。複数の芳香族ポリアミドを使用している場合、最も高温側の吸熱ピークトップの温度を融点とする。従って、複数の芳香族ポリアミドを使用している場合は、最も融点の高い芳香族ポリアミドをベースにした融点として測定されることになる。しかしながら、複数の芳香族ポリアミドを使用する場合でも、各ポリアミド樹脂の融点はすべて上述した範囲にあることが好ましい。
【００３６】
本発明に係るスライドファスナー用ポリアミド樹脂組成物の一実施形態においては、前記ポリアミド樹脂中の融点が２００〜２５０℃である芳香族ポリアミドの割合が７０質量％を超えている点を更なる特徴の一つとして挙げることができる。引手、引手カバー、上止め、下止め及びエレメントのような小型部品において脂肪族ポリアミドを主成分とするポリアミド樹脂を使用すると、強化繊維による強度向上効果が発揮されにくく、染色工程を経てポリアミド樹脂が水分を吸収してしまうと、十分な強度をもつファスナー部品が得られなくなる。芳香族ポリアミドを主成分とするポリアミド樹脂を用いることで、引手、引手カバー、上止め、下止め及びエレメントのような小型部品における吸水後の強度の低下を抑制することが可能となる。
【００３７】
前記ポリアミド樹脂中の融点が２００〜２５０℃である芳香族ポリアミドの割合は７５質量％以上であることが好ましく、８０質量％以上であることがより好ましく、８５質量％以上であることが更により好ましい。前記ポリアミド樹脂中の融点が２００〜２５０℃である芳香族ポリアミドの割合は１００質量％でもよいが、後述するように、所定の融点及び吸水率を示す脂肪族ポリアミドを少量ポリアミド樹脂中に配合することで、ファスナー部品の強度を向上することができる。そのため、前記ポリアミド樹脂中の融点が２００〜２５０℃である芳香族ポリアミドの割合は９５質量％以下が好ましく、９０質量％以下がより好ましい。
【００３８】
芳香族ポリアミドとは分子中に少なくとも一つ芳香族環を有するポリアミドを指し、一般には芳香族ジアミンと芳香族ジカルボン酸を原料として合成されるもの、芳香族ジアミンと脂肪族ジカルボン酸を原料として合成されるもの、又は、脂肪族ジアミンと芳香族ジカルボン酸を原料として合成されるものに分類できる。
【００３９】
芳香族ジアミンとしては、メタキシリレンジアミン、パラキシリレンジアミン、メタフェニレンジアミン及びパラフェニレンジアミンなどが挙げられる。脂肪族ジアミンとしては、例えば、エチレンジアミン、プロピレンジアミン、ブチレンジアミン、ヘキサメチレンジアミン、２−メチルプロパンジアミン、３−メチルプロパンジアミン、オクタメチレンジアミン、デカンジアミン及びドデカンジアミンなどの直鎖状又は分岐鎖状の脂肪族ジアミンが挙げられる。芳香族ジカルボン酸としては、フタル酸、テレフタル酸、イソフタル酸、ナフタレンジカルボン酸、２−クロロテレフタル酸、２−メチルテレフタル酸、５−メチルイソフタル酸、及び５−ナトリウムスルホイソフタル酸及び１，５−ナフタレンジカルボン酸などが挙げられる。脂肪族ジカルボン酸としては、例えば、コハク酸、プロパン二酸、ブタン二酸、ペンタン二酸、アジピン酸、ヘプタン二酸、オクタン二酸、ノナン二酸、デカン二酸、ドデカン二酸、ウンデカン二酸、ダイマー酸、水添ダイマー酸などの直鎖状又は分岐鎖状の脂肪族ジカルボン酸が挙げられる。
【００４０】
芳香族ポリアミドの具体的例しては、ポリヘキサメチレンイソフタルアミド（ポリアミド６Ｉ）、ポリヘキサメチレンテレフタルアミド（ポリアミド６Ｔ）、ポリメタキシリレンアジパミド（ポリアミドＭＸＤ６）、ポリパラキシリレンアジパミド（ポリアミドＰＸＤ６）、ポリビス（３−メチル−４−アミノヘキシル）メタンテレフタルアミド（ポリアミドＰＡＣＭＴ）、ポリビス（３−メチル−４−アミノヘキシル）メタンイソフタルアミド（ポリアミドＰＡＣＭＩ）、ポリテトラメチレンテレフタルアミド（ポリアミド４Ｔ）、ポリペンタメチレンテレフタルアミド（ポリアミド５Ｔ）、ポリ−２−メチルペンタメチレンテレフタルアミド（ポリアミドＭ−５Ｔ）、ポリヘキサメチレンヘキサテレフタルアミド（ポリアミド６Ｔ）、ポリヘキサメチレンヘキサヒドロテレフタルアミド（ポリアミド６Ｔ（Ｈ））、ポリ２−メチル−オクタメチレンテレフタルアミド、ポリ２−メチル−オクタメチレンテレフタルアミド、ポリノナメチレンテレフタルアミド（ポリアミド９Ｔ）、ポリデカメチレンテレフタルアミド（ポリアミド１０Ｔ）、ポリウンデカメチレンテレフタルアミド（ポリアミド１１Ｔ）、ポリドデカメチレンテレフタルアミド（ポリアミド１２Ｔ）、ポリビス（３−メチル−４−アミノヘキシル）メタンテレフタルアミド（ポリアミドＰＡＣＭＴ）、ポリビス（３−メチル−４−アミノヘキシル）メタンイソフタルアミド（ポリアミドＰＡＣＭＩ）等が挙げられる。これらは単独で用いても２種以上を混合して用いてもよい。
【００４１】
ポリアミド樹脂は分子構造及び分子量によって融点が異なる。また、分子構造が同じでも分子量が異なると融点も変わってくる。そこで、これら芳香族ポリアミドの融点は分子量の制御により調節可能である。分子量を高くすることで融点を上昇させることができ、逆に分子量を低くすることで融点を低下させることができる。
【００４２】
芳香族ポリアミドの中でも、吸水後にも優れた強度を与えるという理由と上述した範囲の融点をもつ市販品が入手しやすいという理由から、ポリアミドＭＸＤ６が好ましい。従って、本発明に係るポリアミド樹脂中で使用する芳香族ポリアミド成分中、９０質量％以上がポリアミドＭＸＤ６で構成されることが好ましく、９５質量％以上がポリアミドＭＸＤ６で構成されることがより好ましく、９９質量％以上がポリアミドＭＸＤ６で構成されることが更により好ましく、１００質量％がポリアミドＭＸＤ６で構成されることが更により好ましい。
【００４３】
＜１−２  脂肪族ポリアミド＞
本発明に係るスライドファスナー用ポリアミド樹脂組成物の一実施形態においては、吸水率が前述した芳香族ポリアミドよりも小さく、融点が２００〜２５０℃である脂肪族ポリアミドを配合することを特徴の一つとして挙げることができる。本発明で使用するポリアミド樹脂においては、芳香族ポリアミドを主成分とすることが特徴の一つであることは先述した通りであるが、所定の脂肪族ポリアミドを副成分として配合することにより、芳香族ポリアミド単独で用いた場合よりも染色後の強度が向上するという利点が得られる。
【００４４】
本発明者は、使用する芳香族ポリアミド（例えばＭＸＤ６だと吸水率は５％以上である。）よりも吸水率の低い脂肪族ポリアミドを配合することで、染色後に高い強度をもつファスナー部品が安定して得られることを見出した。使用する脂肪族ポリアミドの吸水率としては、５％未満が好ましく、４％以下がより好ましく、３．５％以下が更により好ましく、３％以下が更により好ましい。
【００４５】
本発明において、吸水率はＪＩＳ  Ｋ７２０９：２０００に準拠して、射出成形にて射出された平板に対して測定した飽和吸水率を意味する。
【００４６】
また、脂肪族ポリアミドの融点を２００〜２５０℃とすることのメリットは芳香族ポリアミドの説明箇所で述べた通りであるが念のため好ましい態様を説明する。脂肪族ポリアミドの融点は好ましくは２４５℃以下であり、より好ましくは２４０℃以下である。脂肪族ポリアミドの融点は好ましくは２１０℃以上であり、より好ましくは２２０℃以上である。
【００４７】
本発明において、脂肪族ポリアミドの融点はＤＳＣ（示差走査熱量計）により吸熱量を測定したときの吸熱ピークトップの温度とする。複数の脂肪族ポリアミドを使用している場合、最も高温側の吸熱ピークトップの温度を融点とする。従って、複数の脂肪族ポリアミドを使用している場合は、最も融点の高い脂肪族ポリアミドをベースにした融点として測定されることになる。しかしながら、複数の脂肪族ポリアミドを使用する場合でも、各ポリアミド樹脂の融点はすべて上述した範囲にあることが好ましい。
【００４８】
前述した所定の融点及び吸水率を示す脂肪族ポリアミドのポリアミド樹脂中の配合割合については、吸水後の強度向上効果が得られる好適な範囲がある。強度向上効果が有意に発現するのはポリアミド樹脂中の当該脂肪族ポリアミドの配合割合が５質量％以上のときであり、１０質量％以上が好ましい。但し、当該脂肪族ポリアミドの配合割合を過剰に配合するとかえって強度を低下させる原因となることから、当該脂肪族ポリアミドの配合割合はポリアミド樹脂中で４０質量％以下であることが好ましく、３０質量％以下であることがより好ましく、２０質量％以下が更により好ましい。
【００４９】
脂肪族ポリアミドとは脂肪族骨格で構成されたポリアミドを指し、一般には脂肪族アミンと脂肪族ジカルボン酸を原料として合成されるもの、又は、脂肪族ω−アミノ酸若しくはそのラクタムを原料として合成されるポリアミドに分類できる。
【００５０】
脂肪族ジアミンとしては、例えば、エチレンジアミン、プロピレンジアミン、ブチレンジアミン、ヘキサメチレンジアミン、２−メチルプロパンジアミン、３−メチルプロパンジアミン、オクタメチレンジアミン、デカンジアミン及びドデカンジアミンなどの直鎖状又は分岐鎖状の脂肪族ジアミンなどが挙げられる。脂肪族ジカルボン酸としては、例えば、コハク酸、プロパン二酸、ブタン二酸、ペンタン二酸、アジピン酸、ヘプタン二酸、オクタン二酸、ノナン二酸、デカン二酸、ドデカン二酸、ウンデカン二酸、ダイマー酸、水添ダイマー酸などの直鎖状又は分岐鎖状の脂肪族ジカルボン酸などが挙げられる。脂肪族ω−アミノ酸としては、例えば、６−アミノヘキサン酸、１１−アミノウンデカン酸、１２−アミノドデカン酸などが挙げられる。ラクタムとしては、ε−カプロラクタム、ウンデカンラクタム及びラウリルラクタムなどが挙げられる。
【００５１】
脂肪族ポリアミドの具体的な構造としては、限定的ではないが、次式：−ＮＨＲ1ＮＨＣ（＝Ｏ）Ｒ2Ｃ（＝Ｏ）−又は−ＮＨＲ1Ｃ（＝Ｏ）−（式中、Ｒ1とＲ2は同一又は異なる基であって、少なくとも２個の炭素原子を有するアルキレン基であり、好ましくは２〜１２個、より好ましくは６〜１０個の炭素原子を有するアルキレン基である。）で表される繰返単量体単位又はこれらの組合せを有するポリアミドが代表的である。脂肪族ポリアミドの具体例としては、ポリテトラメチレンアジポアミド（ポリアミド４６）、ポリヘキサメチレンアジポアミド（ポリアミド６６）、ポリヘキサメチレンアゼラインアミド（ポリアミド６９）、ポリヘキサメチレンセバシンアミド（ポリアミド６１０）、ポリヘキサメチレンドデカンジアミド（ポリアミド６１２）、ポリヘプタメチレンピメリンアミド（ポリアミド７７）、ポリオクタメチレンスベリンアミド（ポリアミド８８）、ポリノナメチレンアゼライトアミド（ポリアミド９９）、及びポリデカメチレンアゼラインアミド（ポリアミド１０９）等の脂肪族ジアミンと脂肪族ジカルボン酸の共縮重合反応で合成される脂肪族ポリアミドのほか、ポリ（４−アミノ酪酸）（ポリアミド４）、ポリ（６−アミノヘキサン酸）（ポリアミド６）、ポリ（７−アミノヘプタン酸）（ポリアミド７）、ポリ（８−アミノオクタン酸）（ポリアミド８）、ポリ（９−アミノノナン酸）（ポリアミド９）、ポリ（１０−アミノデカン酸）（ポリアミド１０）、ポリ（１１−アミノウンデカン酸）（ポリアミド１１）、及びポリ（１２−アミノドデカン酸）（ポリアミド１２）等のω−アミノ酸の重縮合反応やラクタムの開環重合で合成される脂肪族ポリアミドが挙げられる。これらは単独で用いても２種以上を混合して用いてもよい。
【００５２】
更に、脂肪族ポリアミドの繰返単位の任意の組合せで得られる共重合体も用いることができる。限定的ではないが、このような脂肪族ポリアミド共重合体としては、カプロラクタム／ヘキサメチレン・アジポアミド共重合体（ナイロン６／６，６）、ヘキサメチレン・アジポアミド／カプロラクタム共重合体（ナイロン６，６／６）、ヘキサメチレン・アジポアミド／ヘキサメチレン−アゼラインアミド共重合体（ナイロン６，６／６，９）等が挙げられる。
【００５３】
これら脂肪族ポリアミドの融点は、芳香族ポリアミドと同様に、分子量の制御により調節可能である。分子量を高くすることで融点を上昇させることができ、逆に分子量を低くすることで融点を低下させることができる。
【００５４】
脂肪族ポリアミドの中でも、吸水後にも優れた強度を与える観点と上述した範囲の融点をもつ市販品が入手しやすいという観点から、ポリアミド６６、ポリアミド６１０及びポリアミド６１２よりなる群から選択される１種以上が好ましく、ポリアミド６１２がより好ましい。従って、本発明に係る脂肪族ポリアミド成分中、９０質量％以上がこれらの３種類で構成されることが好ましく、９５質量％以上がこれらの３種類で構成されることがより好ましく、９９質量％以上がこれらの３種類で構成されることが更により好ましく、１００質量％がこれらの３種類で構成されることが更により好ましい。更には、本発明に係る脂肪族ポリアミド成分中、９０質量％以上がポリアミド６１２で構成されることが好ましく、９５質量％以上がポリアミド６１２で構成されることがより好ましく、９９質量％以上がポリアミド６１２で構成されることが更により好ましく、１００質量％がポリアミド６１２で構成されることが更により好ましい。
【００５５】
＜１−３  強化繊維＞
ポリアミド樹脂組成物中に強化繊維を含有させることで、ファスナー部品の強度を強化することができる。ポリアミドはシランカップリング剤、チタネート系カップリング剤又はアルミネート系カップリング剤などで表面処理することにより、ポリエステルに比べて強化繊維へ親和性向上が見込めるため、強化繊維を多量に添加しても強度を損なうこと無く高剛性化することが可能である。具体的には、ポリアミド樹脂と強化繊維の合計質量中、強化繊維の濃度を４５質量％以上とすることが好ましく、５０質量％以上とすることがより好ましい。但し、強化繊維の濃度が高すぎると成形性が悪化し、また、強度も低下することから、ポリアミド樹脂と強化繊維の合計質量中の強化繊維の濃度は７０質量％以下とするのが好ましく、６０％質量以下とするのがより好ましい。
【００５６】
本発明に使用する強化繊維としては、限定的ではないが、例えば、炭素繊維、アラミド繊維等の有機繊維のほか、ガラス繊維、針状ワラストナイト、ウィスカー（例：チタン酸カルシウムウィスカー、炭酸カルシウムウィスカー、ホウ酸アルミニウムウィスカー）等の無機繊維を用いることができる。一定以上の流動性を保持しつつ、強度を向上させることができる点で、ガラス繊維、アラミド繊維及び炭素繊維から選択される何れか１種以上を用いることが好ましく、ガラス繊維がより好ましい。これらは単独で使用してもよいし、２種類以上を組み合わせて使用しても良い。
【００５７】
樹脂にコンパウンドする前の平均繊維径としては３〜２０μｍ程度が好ましく、５〜１２μｍ程度がより好ましい。樹脂にコンパウンドする前の平均繊維長としては１ｍｍ〜１０ｍｍ程度が好ましく、３ｍｍ〜６ｍｍ程度がより好ましい。ここで、繊維径は、強化繊維の断面積を求め、その断面積を真円として計算したときの直径を指す。また、樹脂にコンパウンドする前のアスペクト比＝平均繊維径：平均繊維長は１：５０〜３：１００００が好ましく、１：３００〜１：１２００がより好ましい。樹脂にコンパウンドして成形した後には、強化繊維の平均繊維長は１／１０〜１／２０になるのが一般的であり、例えば０．１〜１ｍｍであり、典型的には０．１〜０．５ｍｍである。
【００５８】
ポリアミド樹脂組成物中のポリアミド樹脂と強化繊維の合計含有量は、所望の強度を達成する観点から９０質量％以上であることが好ましく、より好ましくは９５質量％以上である。
【００５９】
＜１−４  顔料及びその他の添加剤＞
ポリアミド樹脂は黄変しやすいため色再現性が低いが、顔料を添加することで色再現性を高めることができる。一方で、顔料の添加量が多くなると強度が低下したり、白すぎることにより染色時に高濃度色がでない問題があるため高濃度での添加は好ましくない。ポリアミド樹脂組成物中の顔料の含有量は色再現性の観点から、ポリアミド樹脂及び強化繊維の合計質量に対して０．５質量％以上とすることが好ましく、１．０質量％以上とすることがより好ましい。また、ポリアミド樹脂組成物中の顔料の含有量は濃色染色性の観点から、ポリアミド樹脂及び強化繊維の合計質量に対して５．０質量％未満とすることが好ましく、４．５質量％以下とすることがより好ましい。顔料が多すぎると、白色が強すぎるので、例えば赤色がピンク色になってしまい、濃色が表出しにくくなる。顔料の例としては、限定的ではないが、硫化亜鉛、酸化アンチモン、酸化チタン、酸化亜鉛が挙げられ、安全性の観点から硫化亜鉛が好ましい。
【００６０】
その他、ポリアミド樹脂組成物中には耐熱安定剤、耐候剤、耐加水分解剤、酸化防止剤など常用の添加剤を例えば合計で１０．０質量％以下、典型的には５質量％以下、より典型的には２質量％以下となるように添加してもよい。
【００６１】
特に、サイズが小さいエレメントにおいては、強度を犠牲にすることなく射出成形を容易にできることから、炭素数が２０以上４０以下の脂肪酸の金属塩、好ましくはモンタン酸金属塩を添加することが好ましい。モンタン酸金属塩の具体例としては、モンタン酸カルシウム、モンタン酸ナトリウム、モンタン酸亜鉛、モンタン酸リチウム、モンタン酸マグネシウム、モンタン酸アルミニウムが挙げられる。脂肪酸塩の含有量は好ましくはポリアミド樹脂と強化繊維の合計１００質量部に対して０．１〜２．０質量部である。０．１質量部以上とすることによって、成形性向上効果が有意に発揮できると共に、２．０質量部以下とすることによって経年劣化によるブリードアウト、黄変よる色調変化を抑制することができる。脂肪酸塩の含有量はより好ましくはポリアミド樹脂と強化繊維の合計１００質量部に対して０．３〜１．０質量部である。
【００６２】
＜１−５  メルトフローレート＞
本発明においては、使用するポリアミド樹脂組成物のメルトフローレート（ＭＦＲ）を制御することが好ましい。ＭＦＲはポリアミドの分子量や強化繊維の含有量などに影響を受けて変化する。ＭＦＲが過度に低くなると流れ性の悪化によりファスナー部品を射出成形する際の充填率が悪くなり、歩留まり低下や成形サイクルの長期化などの問題が生じる。一方、ＭＦＲが過剰に高くなると、強度が低下するのみならず、分子量分布の広がりにより流れムラが発生して外観不良となったり、ポリマー成分由来の吸水率の影響により夏場環境の寸法安定性が悪くなったりするなどの問題が発生する。好ましいＭＦＲは５〜４０ｇ／１０分であり、より好ましいＭＦＲは８〜３０ｇ／１０分であり、更により好ましいＭＦＲは１０〜２５ｇ／１０分である。本発明においては、ＭＦＲはＪＩＳ  Ｋ７２１０（Ａ法）に準拠して２８０℃、測定荷重２．１６ｋｇで測定する。ＭＦＲがこの範囲にある樹脂組成物を用いることにより、成形性及び品質安定性に優れたスライドファスナー用成形部品を高い生産効率で製造することが可能である。
【００６３】
（２．スライダー胴体に好適なポリアミド樹脂組成物）
ファスナー部品の中でも、引手、引手カバー、上止め、下止め及びエレメントのような小型部品については、上述した芳香族ポリアミド主体のポリアミド樹脂を使用することが好ましい。しかしながら、スライダー胴体は強度のみならず往復開閉耐久性に対する要請が強い。また、スライダー胴体はファスナー部品の中では比較的大きい部品であり、射出成形時の困難性は小さいことから、比較的融点の高い材料も使用できる。融点の高い材料を使用することで強度の向上が期待できる。そして、比較的大きな部品なので、強化繊維による強度向上効果が発揮されやすく、染色時の吸水による強度の低下も心配する必要はない。
【００６４】
本発明に係るスライダー胴体に好適なポリアミド樹脂組成物は一実施形態において、ポリアミド樹脂及び強化繊維を含有し、ポリアミド樹脂及び強化繊維の合計質量が前記組成物中の９０質量％以上を占め、前記ポリアミド樹脂中の融点が２２０〜３１０℃である脂肪族ポリアミドの割合が６０質量％以上であり、前記ポリアミド樹脂及び前記強化繊維の合計質量中の前記強化繊維の含有量が４５〜７０質量％である。
【００６５】
＜２−１  脂肪族ポリアミド＞
本発明に係るスライダー胴体に好適な脂肪族ポリアミドの一実施形態においては、融点が２２０〜３１０℃である脂肪族ポリアミドを使用することができる。スライダー胴体は比較的大きな部品のため、高い融点でも射出成形可能であるが、過度に高い融点をもつ脂肪族ポリアミドを使用すると、成形温度が高くなり、黄変しやすくなることから、融点が３１０℃以下の脂肪族ポリアミドを使用することが好ましく、融点が３０５℃以下の脂肪族ポリアミドを使用することがより好ましく、融点が３００℃以下の脂肪族ポリアミドを使用することが更により好ましい。また、低融点のポリアミド樹脂は単位分子構造当たりのアミド結合の数が少なくなり、フレキシブルな鎖状となるため強度及び剛性が低下する傾向にあるため、融点が２２０℃以上の脂肪族ポリアミドを使用することが好ましく、融点が２４０℃以上の脂肪族ポリアミドを使用することがより好ましく、融点が２５０℃以上の脂肪族ポリアミドを使用することが更により好ましい。
【００６６】
本発明に係るスライダー胴体に好適な脂肪族ポリアミドの一実施形態においては、前記ポリアミド樹脂中の融点が２２０〜３１０℃である脂肪族ポリアミドの割合が６０質量％以上である。脂肪族ポリアミドの配合割合を高めることで往復開閉耐久性の向上を図ることができる。スライダー胴体はエレメントとの摺動による摩擦をもっとも頻繁に受ける部品であり、往復開閉耐久性を高めることが重要である。往復開閉耐久性を高める観点からは、前記ポリアミド樹脂中の融点が２２０〜３１０℃である脂肪族ポリアミドの割合が６５質量％以上であることが好ましい。但し、後述するように、所定の融点をもつ芳香族ポリアミドを配合することで、ファスナー部品の強度を向上することができる。そのため、前記ポリアミド樹脂中の融点が２２０〜３１０℃である脂肪族ポリアミドの割合は９０質量％以下が好ましく、８０質量％以下がより好ましく、７５質量％以下が更により好ましい。
【００６７】
当該脂肪族ポリアミドの融点はＤＳＣ（示差走査熱量計）により吸熱量を測定したときの吸熱ピークトップの温度とする。複数の脂肪族ポリアミドを使用している場合、最も高温側の吸熱ピークトップの温度を融点とする。従って、複数の脂肪族ポリアミドを使用している場合は、最も融点の高い脂肪族ポリアミドをベースにした融点として測定されることになる。しかしながら、複数の脂肪族ポリアミドを使用する場合でも、各ポリアミド樹脂の融点はすべて上述した範囲にあることが好ましい。
【００６８】
脂肪族ポリアミドの分子構造や具体例は、「１．小型部品に好適なポリアミド樹脂組成物」の段落で先述した通りである。また、好ましい脂肪族ポリアミドの種類についても同様である。
【００６９】
＜２−２  芳香族ポリアミド＞
本発明に係るスライダー胴体に好適なポリアミド樹脂組成物の一実施形態においては、融点が２３０〜３１０℃である芳香族ポリアミドを配合することができる。芳香族ポリアミドを配合することで強度向上効果が期待できる。
【００７０】
スライダー胴体は比較的大きな部品のため、高い融点でも射出成形可能であるが、過度に高い融点をもつ芳香族ポリアミドを使用すると、成形温度が高くなり、黄変しやすくなることから、融点が３１０℃以下の芳香族ポリアミドを使用することが好ましく、融点が３０５℃以下の芳香族ポリアミドを使用することがより好ましく、融点が３００℃以下の芳香族ポリアミドを使用することが更により好ましい。また、低融点のポリアミド樹脂は単位分子構造当たりのアミド結合の数が少なくなり、フレキシブルな鎖状となるため強度及び剛性が低下する傾向にあるため、融点が２３０℃以上の芳香族ポリアミドを使用することが好ましく、融点が２４０℃以上の芳香族ポリアミドを使用することがより好ましく、融点が２５０℃以上の芳香族ポリアミドを使用することが更により好ましい。
【００７１】
本発明に係るスライダー胴体に好適なポリアミド樹脂組成物の一実施形態においては、ポリアミド樹脂中の融点が２３０〜３１０℃である芳香族ポリアミドの割合が１０質量％以上である。強度向上効果を更に高める上では、ポリアミド樹脂中の融点が２３０〜３１０℃である芳香族ポリアミドの割合を２０質量％以上とするのが好ましく、２５質量％以上とするのがより好ましい。但し、往復開閉耐久性と強度の両立の観点からは先述した脂肪族ポリアミドが主体となるべきであるから、前記ポリアミド樹脂中の融点が２３０〜３１０℃である芳香族ポリアミドの割合は４０質量％以下が好ましく、３５質量％以下がより好ましい。
【００７２】
当該芳香族ポリアミドの融点はＤＳＣ（示差走査熱量計）により吸熱量を測定したときの吸熱ピークトップの温度とする。複数の芳香族ポリアミドを使用している場合、最も高温側の吸熱ピークトップの温度を融点とする。従って、複数の芳香族ポリアミドを使用している場合は、最も融点の高い芳香族ポリアミドをベースにした融点として測定されることになる。しかしながら、複数の芳香族ポリアミドを使用する場合でも、各ポリアミド樹脂の融点はすべて上述した範囲にあることが好ましい。
【００７３】
芳香族ポリアミドの分子構造や具体例は、「１．小型部品に好適なポリアミド樹脂組成物」の説明箇所で先述した通りである。また、好ましい芳香族ポリアミドの種類についても同様である。
【００７４】
＜２−３  強化繊維＞
ポリアミド樹脂組成物中に強化繊維を含有させることで、スライダー胴体の強度を強化することができる。強化繊維の具体的な態様や含有量に関する説明は「１．小型部品に好適なポリアミド樹脂組成物」の段落で先述した通りである。そして、スライダー胴体においても、ポリアミド樹脂組成物中のポリアミド樹脂と強化繊維の合計含有量は、所望の強度を達成する観点から９０質量％以上であることが好ましく、より好ましくは９５質量％以上である。
【００７５】
＜２−４  顔料及びその他の添加剤＞
ポリアミド樹脂は黄変しやすいため色再現性が低いが、顔料を添加することで色再現性を高めることができる。一方で、顔料の添加量が多くなると強度が低下したり、白すぎることにより染色時に高濃度色がでない問題があるため高濃度での添加は好ましくない。ポリアミド樹脂組成物中の顔料の含有量は色再現性の観点から、ポリアミド樹脂及び強化繊維の合計質量に対して０．５質量％以上とすることが好ましく、１．０質量％以上とすることがより好ましい。また、ポリアミド樹脂組成物中の顔料の含有量は濃色染色性の観点から、ポリアミド樹脂及び強化繊維の合計質量に対して５．０質量％未満とすることが好ましく、４．５質量％以下とすることがより好ましい。顔料が多すぎると、白色が強すぎるので、例えば赤色がピンク色になってしまい、濃色が表出しにくくなる。顔料の例としては、限定的ではないが、硫化亜鉛、酸化アンチモン、酸化チタン、酸化亜鉛が挙げられ、安全性の観点から硫化亜鉛が好ましい。
【００７６】
その他、ポリアミド樹脂組成物中には耐熱安定剤、耐候剤、耐加水分解剤、酸化防止剤など常用の添加剤を例えば合計で１０．０質量％以下、典型的には５質量％以下、より典型的には２質量％以下となるように添加してもよい。
【００７７】
（３．スライドファスナー）
本発明に係るポリアミド樹脂組成物を材料として各種のスライドファスナー用部品を作製し、これらを組み立ててスライドファスナーとすることができる。具体的には、「１．小型部品に好適なポリアミド樹脂組成物」の段落で記載したポリアミド樹脂組成物を材料とし、射出成形により、引手、引手カバー、上止め、下止め及びエレメント等の小型部品を作製することができる。ファスナーテープの側縁にエレメントが複数取着されてエレメント列が形成されているファスナーストリンガーを作製することもできる。また、「２．スライダー胴体に好適なポリアミド樹脂組成物」の段落で記載したポリアミド樹脂組成物を材料とし、射出成形により、スライダー胴体を作製することができる。
【００７８】
本発明に係るスライドファスナーの一実施形態においては、「１．小型部品に好適なポリアミド樹脂組成物」の段落で記載したポリアミド樹脂組成物を材料とした引手及び引手カバーを備え、更に、「２．スライダー胴体に好適なポリアミド樹脂組成物」の段落で記載したポリアミド樹脂組成物を材料としたスライダー胴体を備えたスライダーを作製することができる。また、当該スライダーを備えたスライドファスナーを作製することができる。当該スライダーは、染色後のスライダー総合強度や引手ねじり強度に対して有利であると共に、往復開閉耐久性にも優れている。
【００７９】
このようなスライダーの構成例を図２及び図３に示す。当該スライダー２０は、スライダー胴体２１と、スライダー胴体２１の上翼板２１ａ側に連結されて、エレメント列を噛合ないし分離させるべくスライダー２０を摺動変位させる際に使用者によって挟持される引手２３と、上翼板２１ａとの間で引手２３の一端部２２を挟み込んで、その上翼板２１ａの外表面上に、引手２を一端部２２で回動可能に保持するための引手カバー２４とを備える。そして、上翼板２１ａと引手カバー２４との間には、自動停止機能を付与すべく、金属製の弾性板状部材２５が挟み込まれる。上翼板２１ａと引手カバー２４の連結は、上翼板２１ａの外表面から突設された一対の爪部２６ａ、２６ｂが引手カバー２４の前部及び後部に形成された一対の爪部２７ａ、２７ｂと係合することで行われる。
【００８０】
当該スライダーと組み合わせるエレメントの材料としては、上述した「１．小型部品に好適なポリアミド樹脂組成物」の段落で記載したポリアミド樹脂組成物がチェーン横引き強度や衝撃強度などの機械強度の観点で好ましいが、それに限られるものではなく、ポリオキシメチレン（ＰＯＭ）などの熱可塑性ポリエーテル樹脂、ポリブチレンテレフタレート（ＰＢＴ）などの熱可塑性ポリエステル樹脂、ポリプロピレンなどの熱可塑性ポリオレフィン樹脂、ポリ塩化ビニル（ＰＶＣ）などの熱可塑性ポリビニル樹脂、エチレンテトラフルオロエチレンなどの熱可塑性フッ素樹脂等の各種材料で作製したエレメントと組み合わせてスライドファスナーを構築することができる。
【００８１】
また、「１．小型部品に好適なポリアミド樹脂組成物」で記載したポリアミド樹脂組成物を材料としてエレメントを作製することにより、染色後にも高強度を保持したエレメントを提供することができる。そして、当該エレメントと組み合わせるスライダー胴体の材料としては、「２．スライダー胴体に好適なポリアミド樹脂組成物」の段落で記載したポリアミド樹脂組成物が往復開閉耐久性の点で好ましいが、それに限られるものではなく、ポリオキシメチレン（ＰＯＭ）などの熱可塑性ポリエーテル樹脂、ポリブチレンテレフタレート（ＰＢＴ）などの熱可塑性ポリエステル樹脂、ポリプロピレンなどの熱可塑性ポリオレフィン樹脂、ポリ塩化ビニル（ＰＶＣ）などの熱可塑性ポリビニル樹脂、エチレンテトラフルオロエチレンなどの熱可塑性フッ素樹脂等の各種材料で作製された樹脂スライダー、ステンレス、亜鉛、銅、鉄、アルミ及びこれらを用いた合金等の金属スライダーと組み合わせてスライドファスナーを構築することができる。
【００８２】
射出成形技術は公知であり、特段の説明を要しないと考えられるが、射出成形の手順の一例を挙げる。まず、樹脂組成物の成分であるポリアミド及び強化繊維等を成分の偏りがないように十分に混練する。混練は単軸押出機、二軸押出機、及びニーダー等を使用することができる。混練後の樹脂組成物を、所定のファスナー部品形状を有する金型を利用して射出成形すると、無染色状態のスライドファスナー用部品が完成する。エレメントを作製する場合、ファスナーテープの側縁に直接射出成形することが一般的であり、これによりファスナーテープの側縁にエレメントが複数取着されてエレメント列が形成されているファスナーストリンガーが作製可能である。射出成形の条件については特に制限はないが、二軸押出機が好適に使用できる。そして、サイドフィーダーを用いてガラス繊維を溶融状態の樹脂に混合することが、高濃度のガラス繊維の場合、生産性の点で望ましい。
【００８３】
無染色状態のスライドファスナー用部品に対して染色を施すことが可能である。染色方法に特に制限はないが、浸染及び捺染が代表的である。染料としては、限定的ではないが、含金染料、酸性染料、スレン染料及び分散染料が好適であり、中でも染着性及び堅牢性が良いことから、酸性染料が特に好適に使用できる。染色はスライドファスナーの他の構成部品と同時に実施することもでき、別々に実施することもできる。
【００８４】
本発明に係るファスナー部品に対しては各種の金属めっきを施すこともできる。金属めっきとしては、限定的ではないが、例えば、クロムめっき、ニッケルめっき、銅めっき、金めっき、真鍮めっき、その他の合金めっき等が挙げられる。金属めっきの方法としては特に制限はなく、電気めっき法（電気めっきの前に無電解めっきを行うことが好ましい。）の他、真空蒸着法、スパッタリング法、イオンプレーティング法等の乾式めっきを適宜実施すればよい。これらの方法を組み合わせても良い。中でも、小型で複雑形状の部品内部までしっかりと被覆することができる電気めっき法が好ましく、無電解めっきを予備的に行った後に、電気めっきすることがより好ましい。
【実施例】
【００８５】
以下、本発明の実施例を示すが、これらは本発明及びその利点をより良く理解するために提供するものであり、本発明が限定されることを意図しない。【００８６】
＜１．引手、引手カバー及びエレメントの作製＞
引手、引手カバー及びエレメント用のポリアミド樹脂として以下を用意した。
・ＭＸＤ６（融点：２３５℃、吸水率：５．５％（カタログ値））
・ＰＡ６１０（融点：２２５℃、吸水率：４．０％（カタログ値））
・ＰＡ６１２（融点：２１２℃、吸水率：３．０％（カタログ値））
・ＰＡ６Ｔ（融点：２９５℃、吸水率：６．２％（カタログ値））
・ＰＡ６（融点：２２５℃、吸水率：１０．７％（カタログ値））【００８７】
強化繊維としてガラス繊維（平均繊維径：１１μｍ、成形前の平均繊維長：３ｍｍ、成形後の平均繊維長：０．２５ｍｍ）を使用した。【００８８】
上記ポリアミド樹脂及びガラス繊維を表１に記載の各配合割合（質量基準）となるように、二軸押出機を用いて混練し、その後、溶融樹脂をストランド状に押出し、冷却水槽にて固化させた後、ストランドをペレタイザーでカットすることで、各樹脂組成物のペレットを調製した。当該ペレットを射出成形して、ファスナーテープの側縁に図１に示す形態（登録商標：ビスロン）（ＪＩＳ  Ｓ３０１５：２００７に規定されるＭ級サイズ）のエレメント列が取着したファスナーストリンガーを作製した。また、図２に示す形状の引手カバー及び引手も同様に、当該ペレットから射出成形により作製した。その後、これらの部品を７２時間２３℃の水に浸漬した。【００８９】
＜２．スライダー胴体の作製＞
ＰＡ６６（融点：２６５℃、吸水率：８．８％（カタログ値））とガラス繊維（平均繊維径：１１μｍ、成形前の平均繊維長：３ｍｍ、成形後の平均繊維長：０．２５ｍｍ）をＰＡ６６：ガラス繊維＝４０：６０の配合割合（質量基準）となるように、二軸押出機を用いて混練し、その後、溶融樹脂をストランド状に押出し、冷却水槽にて固化させた後、ストランドをペレタイザーでカットすることで、ポリアミド樹脂組成物のペレットを調製した。これを射出成形して、ＪＩＳ  Ｓ３０１５：２００７に規定されるＭ級（チェーン幅が５．５ｍｍ以上７．０ｍｍ未満）のスライドファスナー用のスライダー胴体を作製した。当該スライダー胴体を７２時間２３℃の水に浸漬した。【００９０】
＜３．スライダー及びファスナーチェーンの組み立て＞
上記で作製した吸水後の引手、引手カバー及びスライダー胴体を用いて、図３に示す形状のスライダーを組み立てた。また、一対のファスナーストリンガーのエレメント列を噛み合わせてファスナーチェーンを組み立てた。【００９１】
＜４．試験＞
（融点）
各ポリアミド樹脂の融点はＤＳＣ（セイコーインスツルメント社製：ＥＸＴＡＲ６０００）を用いて、先述した定義に基づき、以下の条件で測定した。
・サンプル量：５〜１０ｍｇ
・雰囲気：窒素ガス
・昇温スピード：１０℃／ｍｉｎ
・測定温度範囲：０〜３５０℃
・リファレンスパン：空
（スライダー及びチェーンの強度）
作製したスライダーに対してはスライダー総合強度、スライダー引手ねじり強度を、作製したスライドファスナーチェーンに対してはチェーン横引き強度試験をそれぞれＪＩＳ  Ｓ３０１５：２００７に準拠して行った。
（ＭＦＲ）
引手、引手カバー及びエレメント用のポリアミド樹脂組成物について、先述した測定条件によりＭＦＲを測定した。【００９２】
結果を表１に示す。実施例１〜５では、ポリアミド樹脂組成物の配合が適切であったため、吸水後のスライダー総合強度が１６９Ｎ以上、吸水後のスライダー引手ねじり強度は５８Ｎ以上、吸水後のチェーン横引き強度が７４１Ｎ以上と高い機械的強度を有していた。特に、少量の脂肪族ポリアミドを添加した実施例３及び実施例４は吸水後のスライダー総合強度が突出して優れていた。通常の金属製のチェーンの場合、横引き強度は７５０Ｎ程度であることを考えると、本発明に係るポリアミド樹脂組成物を材料としたエレメントは極めて優れた強度を示しているといえる。【００９３】
一方、比較例１はガラス繊維の割合が少なすぎたことで、吸水後に十分なスライダー総合強度及びチェーン横引き強度が得られなかった。
比較例２は芳香族ポリアミドであるＭＸＤ６の割合が少なすぎたことで、吸水後、スライダー総合強度、引手ねじり強度及びチェーン横引き強度が何れも満足行くものとはならなかった。
比較例３は融点の高い芳香族ポリアミドを使用したことで流動性が悪化し、特に小さな部品であるエレメント列を射出成形できなかった。
比較例４は脂肪族ポリアミドであるＰＡ６を用いたことで、スライダー総合強度、引手ねじり強度及びチェーン横引き強度が何れも満足行くものとはならなかった。【００９４】
なお、実施例１〜実施例５におけるスライダーの往復開閉耐久性（ＪＩＳ  Ｓ３０１５：２００７）は何れも１５００回以上であったが、ＰＡ６６の代わりにＭＸＤ６をスライダー胴体に配合してスライダーの往復開閉耐久性の試験を行ったところ、何れも１００回以下の往復で異常が生じた。【００９５】
【表１−１】
2015155861.tif 000003
【００９６】
【表１−２】
2015155861.tif 000004
【符号の説明】
【００９７】
１０    スライドファスナー
１１    長尺テープ
１２    エレメント
１３    スライダー
１４    上止め
１５    開き具
１６    引き手
１７    引手カバー
２０    スライダー
２１    スライダー胴体
２１ａ  上翼板
２２    引手の一端部
２３    引手
２４    引手カバー
２５    弾性板状部材
２６ａ、２６ｂ  スライダー胴体の爪部
２７ａ、２７ｂ  引手カバーの爪部
【図１】
2015155861.tif 000005
【図２】
2015155861.tif 000006
【図３】
2015155861.tif 000007
【国際調査報告】
2015155861.tif 000008
2015155861.tif 000009
2015155861.tif 000010
2015155861.tif 000011